(57)【要約】【課題】結晶化速度が十分に速く、ブリードアウトによる汚れやペレット同士のスリップの発生が十分に防止されるポリ乳酸系化合物及びその製造方法、ポリ乳酸系化合物複合材料、並びに、ポリ乳酸系化合物複合材料からなる成形体を提供すること。【解決手段】重量平均分子量が５，０００〜４００，０００のポリ乳酸系化合物であって、下記一般式（１）及び（２）で表される構造をそれぞれ少なくとも一つ有しており、下記一般式（１）で表される構造と下記一般式（２）で表される構造とが炭素数１〜２５のアルキレン基を介して結合しており、且つ、末端が、水素原子、水酸基及び炭素数１〜２５のアルキル基からなる群から選択される少なくとも一種であることを特徴とするポリ乳酸系化合物。【化１】2004285121.tif 000031【化２】2004285121.tif 000032［式中、ｍは得られる化合物の重量平均分子量が５，０００〜４００，０００となる整数を示す。］【選択図】  なし【特許請求の範囲】
【請求項１】
重量平均分子量が５，０００〜４００，０００のポリ乳酸系化合物であって、
下記一般式（１）及び（２）で表される構造をそれぞれ少なくとも一つ有しており、
下記一般式（１）で表される構造と下記一般式（２）で表される構造とが炭素数１〜２５のアルキレン基を介して結合しており、且つ、
末端が、水素原子、水酸基及び炭素数１〜２５のアルキル基からなる群から選択される少なくとも一種であることを特徴とするポリ乳酸系化合物。
【化１】
2004285121.tif 000017
【化２】
2004285121.tif 000018
［式中、ｍは得られる化合物の重量平均分子量が５，０００〜４００，０００となる整数を示す。］
【請求項２】
下記一般式（３）〜（６）のいずれかで表される化合物であることを特徴とする請求項１記載のポリ乳酸系化合物。
【化３】
2004285121.tif 000019
【化４】
2004285121.tif 000020
【化５】
2004285121.tif 000021
【化６】
2004285121.tif 000022
［式中、Ｒ１及びＲ２は各々独立に水素原子又は炭素数１〜２５のアルキル基、Ｘ１及びＸ２は各々独立に炭素数１〜２５のアルキレン基、Ｘ３はフェニレン基又は炭素数１〜１５のアルキレン基、ｍ及びｎは各々独立に得られる化合物の重量平均分子量が５，０００〜４００，０００となる整数、をそれぞれ示す。］
【請求項３】
水酸基とアミド結合とを有する含水酸基アミド化合物を重合開始剤として用い、Ｄ−ラクチド、Ｌ−ラクチド及びｍｅｓｏ−ラクチドからなる群から選択される少なくとも一種の重合性単量体を開環重合させることにより得られることを特徴とするポリ乳酸系化合物。
【請求項４】
前記含水酸基アミド化合物が、下記一般式（７）〜（１０）のいずれかで表される化合物であることを特徴とする請求項３記載のポリ乳酸系化合物。
【化７】
2004285121.tif 000023
【化８】
2004285121.tif 000024
【化９】
2004285121.tif 000025
【化１０】
2004285121.tif 000026
［式中、Ｒ１及びＲ２は各々独立に水素原子又は炭素数１〜２５のアルキル基、Ｘ１及びＸ２は各々独立に炭素数１〜２５のアルキレン基、Ｘ３はフェニレン基又は炭素数１〜１５のアルキレン基、をそれぞれ示す。］
【請求項５】
水酸基とアミド結合とを有する含水酸基アミド化合物からなる重合開始剤と、Ｄ−ラクチド、Ｌ−ラクチド及びｍｅｓｏ−ラクチドからなる群から選択される少なくとも一種の重合性単量体と、重合触媒と、を混合し、前記重合性単量体を開環重合させることを特徴とする請求項１又は２記載のポリ乳酸系化合物の製造方法。
【請求項６】
前記含水酸基アミド化合物が、下記一般式（７）〜（１０）のいずれかで表される化合物であることを特徴とする請求項５記載のポリ乳酸系化合物の製造方法。
【化１１】
2004285121.tif 000027
【化１２】
2004285121.tif 000028
【化１３】
2004285121.tif 000029
【化１４】
2004285121.tif 000030
［式中、Ｒ１及びＲ２は各々独立に水素原子又は炭素数１〜２５のアルキル基、Ｘ１及びＸ２は各々独立に炭素数１〜２５のアルキレン基、Ｘ３はフェニレン基又は炭素数１〜１５のアルキレン基、をそれぞれ示す。］
【請求項７】
請求項１〜４のうちのいずれか一項に記載のポリ乳酸系化合物とタルクとを含有することを特徴とするポリ乳酸系化合物複合材料。
【請求項８】
請求項７記載のポリ乳酸系化合物複合材料を成形してなる成形体。
【発明の詳細な説明】
【０００１】
【発明の属する技術分野】
本発明は、ポリ乳酸系化合物及びその製造方法、ポリ乳酸系化合物複合材料、並びに、ポリ乳酸系化合物複合材料からなる成形体に関する。
【０００２】
【従来の技術】
ポリ乳酸は、微生物や酵素の働きにより分解する性質、いわゆる生分解性を示し、その生分解性は人体に無害な乳酸と二酸化炭素と水になることから、医療用材料や汎用樹脂の代替物として注目されている。
【０００３】
このようなポリ乳酸は結晶性樹脂であるが、その結晶化速度は遅く、実際には非晶性樹脂に近い挙動を示す。すなわち、ガラス転移温度付近で急激に且つ極度に軟化するため（通常、弾性率１／１００未満）、耐熱性、成形性、離型性等の点で十分な特性を得ることが困難であった。
【０００４】
このような問題点を改善するために、特開平９−２７８９９１号公報（特許文献１）には、ポリ乳酸等の脂肪酸ポリエステルに脂肪族カルボン酸アミド等の透明核剤を添加することによって、透明性及び結晶性を併有する成形体が得られることが記載されている。
【０００５】
しかしながら、上記特開平９−２７８９９１号公報記載の方法の場合、添加した脂肪族カルボン酸アミド等が成形品からブリードアウトし、表面の汚れが発生してしまったり、成形時に脂肪酸ポリエステル組成物のペレット同士のスリップが発生し、ペレットの送りが困難になってしまうという問題点を有していた。
【０００６】
【特許文献１】
特開平９−２７８９９１号公報
【０００７】
【発明が解決しようとする課題】
本発明は、上記従来技術の有する課題に鑑みてなされたものであり、結晶化速度が十分に速く、ブリードアウトによる汚れやペレット同士のスリップの発生が十分に防止されるポリ乳酸系化合物及びその製造方法、ポリ乳酸系化合物複合材料、並びに、ポリ乳酸系化合物複合材料からなる成形体を提供することを目的とする。
【０００８】
【課題を解決するための手段】
本発明者らは、上記目的を達成すべく鋭意研究を重ねた結果、特定の一般式で表される構造を有するポリ乳酸系化合物であれば、結晶化速度が十分に速く、ブリードアウトによる汚れやペレット同士のスリップの発生が十分に防止されることを見出し、本発明を完成するに至った。
【０００９】
すなわち、本発明のポリ乳酸系化合物は、重量平均分子量が５，０００〜４００，０００のポリ乳酸系化合物であって、下記一般式（１）及び（２）で表される構造をそれぞれ少なくとも一つ有しており、下記一般式（１）で表される構造と下記一般式（２）で表される構造とが炭素数１〜２５のアルキレン基を介して結合しており、且つ、末端が、水素原子、水酸基及び炭素数１〜２５のアルキル基からなる群から選択される少なくとも一種であることを特徴とするものである。
【００１０】
【化１５】
2004285121.tif 000002
【００１１】
【化１６】
2004285121.tif 000003
【００１２】
［式中、ｍは得られる化合物の重量平均分子量が５，０００〜４００，０００となる整数を示す。］
本発明のポリ乳酸系化合物は、下記一般式（３）〜（６）のいずれかで表される化合物であることが好ましい。
【００１３】
【化１７】
2004285121.tif 000004
【００１４】
【化１８】
2004285121.tif 000005
【００１５】
【化１９】
2004285121.tif 000006
【００１６】
【化２０】
2004285121.tif 000007
【００１７】
［式中、Ｒ１及びＲ２は各々独立に水素原子又は炭素数１〜２５のアルキル基、Ｘ１及びＸ２は各々独立に炭素数１〜２５のアルキレン基、Ｘ３はフェニレン基又は炭素数１〜１５のアルキレン基、ｍ及びｎは各々独立に得られる化合物の重量平均分子量が５，０００〜４００，０００となる整数、をそれぞれ示す。］
また、本発明のポリ乳酸系化合物は、水酸基とアミド結合とを有する含水酸基アミド化合物を重合開始剤として用い、Ｄ−ラクチド、Ｌ−ラクチド及びｍｅｓｏ−ラクチドからなる群から選択される少なくとも一種の重合性単量体を開環重合させることにより得られることを特徴とするものである。
【００１８】
上記本発明のポリ乳酸系化合物において、前記含水酸基アミド化合物が、下記一般式（７）〜（１０）のいずれかで表される化合物であることが好ましい。
【００１９】
【化２１】
2004285121.tif 000008
【００２０】
【化２２】
2004285121.tif 000009
【００２１】
【化２３】
2004285121.tif 000010
【００２２】
【化２４】
2004285121.tif 000011
【００２３】
［式中、Ｒ１及びＲ２は各々独立に水素原子又は炭素数１〜２５のアルキル基、Ｘ１及びＸ２は各々独立に炭素数１〜２５のアルキレン基、Ｘ３はフェニレン基又は炭素数１〜１５のアルキレン基、をそれぞれ示す。］
また、本発明のポリ乳酸系化合物の製造方法は、水酸基とアミド結合とを有する含水酸基アミド化合物からなる重合開始剤と、Ｄ−ラクチド、Ｌ−ラクチド及びｍｅｓｏ−ラクチドからなる群から選択される少なくとも一種の重合性単量体と、重合触媒と、を混合し、前記重合性単量体を開環重合させることにより上記本発明のポリ乳酸系化合物を得ることを特徴とする方法である。
【００２４】
上記本発明のポリ乳酸系化合物の製造方法において、前記含水酸基アミド化合物が、下記一般式（７）〜（１０）のいずれかで表される化合物であることが好ましい。
【００２５】
【化２５】
2004285121.tif 000012
【００２６】
【化２６】
2004285121.tif 000013
【００２７】
【化２７】
2004285121.tif 000014
【００２８】
【化２８】
2004285121.tif 000015
【００２９】
［式中、Ｒ１及びＲ２は各々独立に水素原子又は炭素数１〜２５のアルキル基、Ｘ１及びＸ２は各々独立に炭素数１〜２５のアルキレン基、Ｘ３はフェニレン基又は炭素数１〜１５のアルキレン基、をそれぞれ示す。］
また、本発明のポリ乳酸系化合物複合材料は、上記本発明のポリ乳酸系化合物とタルクとを含有することを特徴とするものであり、本発明の成形体は、上記ポリ乳酸系化合物複合材料を成形してなるものである。
【００３０】
【発明の実施の形態】
以下、本発明をその好適な実施形態に即して詳細に説明する。
【００３１】
（ポリ乳酸系化合物）
本発明のポリ乳酸系化合物は、重量平均分子量が５，０００〜４００，０００のポリ乳酸系化合物であって、上記一般式（１）及び（２）で表される構造をそれぞれ少なくとも一つ有しており、上記一般式（１）で表される構造と上記一般式（２）で表される構造とが炭素数１〜２５のアルキレン基を介して結合しており、且つ、末端が、水素原子、水酸基及び炭素数１〜２５のアルキル基からなる群から選択される少なくとも一種であることを特徴とするものである。
【００３２】
上記ポリ乳酸系化合物は、上記一般式（１）で表される構造（以下、「ポリ乳酸部位」という）と、上記一般式（２）で表される構造及び炭素数１〜２５のアルキレン基を含む構造（以下、「アミド化合物部位」という）とを有しており、このアミド化合物部位の存在により通常のポリ乳酸と比較して優れた結晶化速度を得ることができる。また、上記ポリ乳酸系化合物においてアミド化合物部位がポリ乳酸部位と結合しているため、上記ポリ乳酸系化合物を材料としてペレットを作製し、これを用いて成形を行った場合、アミド化合物の遊離が防止され、それに起因したペレット同士のスリップの発生が十分に防止される。更に、その成形物等においても、アミド化合物のブリードアウトによる汚れの発生が十分に防止される。
【００３３】
先ず、本発明のポリ乳酸系化合物にかかるポリ乳酸部位について説明する。
【００３４】
上記ポリ乳酸部位は、上記一般式（１）で表されるポリ乳酸からなるものである。このポリ乳酸部位の重合方法は特に制限されず、Ｄ−乳酸又はＬ−乳酸の直接重合でもよく、乳酸の環状２量体であるＤ−ラクチド、Ｌ−ラクチド又はｍｅｓｏ−ラクチドの開環重合であってもよいが、後述するような、Ｄ−ラクチド、Ｌ−ラクチド又はｍｅｓｏ−ラクチドの開環重合によって得られることが好ましい。また、上記ポリ乳酸部位がＤ−体原料とＬ−体原料との共重合体である場合、Ｄ−体原料又はＬ−体原料のうちの一方の含有割合が９０ｍｏｌ％以上であることが好ましく、９５ｍｏｌ％以上であることがより好ましく、９８ｍｏｌ％以上であることが更に好ましい。Ｄ−体又はＬ−体のうちの双方が９０ｍｏｌ％未満であると、立体規則性の低下により結晶化が阻害され、本発明により得られる効果が十分に発現しない傾向がある。
【００３５】
このようにして得られるポリ乳酸部位は光学異性を示すが、このポリ乳酸部位はＤ−体、Ｌ−体、ＤＬ−体のいずれであってもよい。また、本発明のポリ乳酸系化合物において複数のポリ乳酸部位を有する場合には、例えば、全てのポリ乳酸部位で構成成分の主体がＤ−体又はＬ−体であってもよいし、構成成分の主体がＤ−体であるポリ乳酸部位と、構成成分の主体がＬ−体であるポリ乳酸部位とが混在していてもよい。
【００３６】
次に、本発明のポリ乳酸系化合物にかかるアミド化合物部位及びアミド化合物部位とポリ乳酸部位との結合状態について説明する。
【００３７】
上記アミド化合物部位は、上記一般式（２）で表されるアミド結合と炭素数１〜２５のアルキレン基とを少なくとも有するものであり、アミド化合物部位中のアミド結合及びアルキレン基の数はそれぞれ１でも２以上でもよく、更にこれら以外の他の基を有していてもよい。なお、上記アミド化合物部位中に上記一般式（２）で表されるアミド結合が２以上ある場合のアミド結合同士の結合形態は特に制限されないが、上記炭素数１〜２５のアルキレン基を介して結合していることが好ましい。ここで、上記アルキレン基としては、炭素数が１〜２５のものであれば特に制限はなく、直鎖状でも分岐状でもよい。また、本発明のポリ乳酸系化合物は、ポリ乳酸部位とアミド結合とが炭素数１〜２５のアルキレン基を介して結合しているものであり、これは、アミド化合物部位中のアルキレン基とポリ乳酸部位とが結合することによって、アミド化合物部位とポリ乳酸部位とが結合していることを意味している。
【００３８】
また、本発明のポリ乳酸系化合物において、上記ポリ乳酸部位及びアミド化合物部位の数については特に制限はなく、それぞれ１でも２以上でもよいが、それぞれ１又は２であることが好ましい。なお、上記ポリ乳酸部位の数が２以上である場合、上記一般式（１）中のｍはそれぞれ同一でも異なっていてもよい。
【００３９】
次に、本発明のポリ乳酸系化合物にかかる末端について説明する。
【００４０】
上記末端とは、本発明のポリ乳酸系化合物の両末端であり、本発明のポリ乳酸系化合物は、末端が、水素原子、水酸基及び炭素数１〜２５のアルキル基からなる群から選択される少なくとも一種であることが必要である。なお、上記一般式（１）で表される構造が末端部に位置する場合には、左端（炭素原子側）に水酸基が結合して末端を形成していることが好ましく、上記一般式（２）で表される構造が末端部に位置する場合には、左端又は右端に水素原子又は炭素数１〜２５のアルキル基が結合して末端を形成していることが好ましい。
【００４１】
このような本発明のポリ乳酸系化合物としてより具体的には、上記一般式（３）〜（６）のいずれかで表される化合物であることが好ましい。
【００４２】
このような構造を有するポリ乳酸系化合物であれば、優れた結晶化速度が得られるとともに、ブリードアウトによる汚れやペレット同士のスリップの発生がより確実に防止される傾向がある。
【００４３】
また、上記一般式（３）〜（６）中、Ｒ１及びＲ２は各々独立に水素原子又は炭素数１〜２５のアルキル基、Ｘ１及びＸ２は各々独立に炭素数１〜２５のアルキレン基、Ｘ３はフェニレン基又は炭素数１〜１５のアルキレン基、ｍ及びｎは各々独立に整数、をそれぞれ示しているが、Ｒ１及びＲ２としては炭素数３〜２０のアルキル基であることがより好ましく、Ｘ１及びＸ２としては炭素数３〜２０のアルキレン基であることがより好ましく、Ｘ３としてはフェニレン基又は炭素数２〜１０のアルキレン基であることがより好ましい。なお、Ｒ１及びＲ２で示されるアルキル基、並びに、Ｘ１、Ｘ２及びＸ３で示されるアルキレン基は直鎖状でも分岐状でもよく、Ｘ１及びＸ２に結合するポリ乳酸部位の位置はアルキレン基中であれば特に制限されない。
【００４４】
このような本発明のポリ乳酸系化合物は、重量平均分子量が５，０００〜４００，０００であることが必要であり、５０，０００〜４００，０００であることがより好ましく、１００，０００〜４００，０００であることが更に好ましい。ポリ乳酸系化合物の重量平均分子量が５，０００未満であると、強度や弾性率等の機械的特性が不十分となり、４００，０００を超えると、成形時の流動性が低下してしまう。
【００４５】
また、本発明のポリ乳酸系化合物は、水酸基とアミド結合とを有する含水酸基アミド化合物を重合開始剤として用い、Ｄ−ラクチド、Ｌ−ラクチド及びｍｅｓｏ−ラクチドからなる群から選択される少なくとも一種の重合性単量体を開環重合させることにより得られることを特徴とするものである。
【００４６】
このようにして得られるポリ乳酸系化合物は、ポリ乳酸部位とアミド結合を有するアミド化合物部位とを含む構造を形成することができ、優れた結晶化速度が得られるとともに、ブリードアウトによる汚れやペレット同士のスリップの発生が十分に防止される。
【００４７】
先ず、本発明のポリ乳酸系化合物にかかる重合性単量体について説明する。
【００４８】
上記重合性単量体としては、乳酸の環状２量体であるＤ−ラクチド、Ｌ−ラクチド又はｍｅｓｏ−ラクチドを用いることができる。また、これらを組み合わせて用いることもできるが、得られるポリ乳酸系化合物のポリ乳酸部位がＤ−体原料とＬ−体原料との共重合体である場合、ポリ乳酸部位におけるＤ−体原料及びＬ−体原料の含有割合が上述のような関係となるような重合性単量体の組成とすることが好ましい。
【００４９】
次に、本発明のポリ乳酸系化合物にかかる含水酸基アミド化合物について説明する。
【００５０】
上記含水酸基アミド化合物は、水酸基とアミド結合とを有する化合物であれば特に制限されず、含水酸基アミド化合物中の水酸基及びアミド結合の数はそれぞれ１でも２以上でもよいが、それぞれ１又は２であることが好ましく、このような含水酸基アミド化合物としては、上記一般式（７）〜（１０）のいずれかで表される化合物であることが好ましい。
【００５１】
このような構造を有する含水酸基アミド化合物を用いることによって、上記重合性単量体の開環重合が、含水酸基アミド化合物中の水酸基を反応点とすることでより効率的且つ確実に行われる傾向がある。
【００５２】
また、上記一般式（７）〜（１０）中、Ｒ１及びＲ２は各々独立に水素原子又は炭素数１〜２５のアルキル基、Ｘ１及びＸ２は各々独立に炭素数１〜２５のアルキレン基、Ｘ３はフェニレン基又は炭素数１〜１５のアルキレン基、をそれぞれ示す。ここで、Ｒ１及びＲ２で示されるアルキル基、並びに、Ｘ１、Ｘ２及びＸ３で示されるアルキレン基の炭素数が前記上限値を超える場合には、含水酸基アミド化合物の重合性単量体との親和性が低下したり、融点が重合温度を超えてしまったりといった問題が生じ、重合開始剤としての機能を十分に発揮しにくくなる傾向がある。このようなＲ１及びＲ２としては炭素数３〜２０のアルキル基であることがより好ましく、Ｘ１及びＸ２としては炭素数３〜２０のアルキレン基であることがより好ましく、Ｘ３としてはフェニレン基又は炭素数２〜１０のアルキレン基であることがより好ましい。なお、Ｒ１及びＲ２で示されるアルキル基、並びに、Ｘ１、Ｘ２及びＸ３で示されるアルキレン基は直鎖状でも分岐状でもよく、Ｘ１及びＸ２に結合する水酸基の位置はアルキレン基中であれば特に制限されない。
【００５３】
上記一般式（７）〜（１０）のいずれかで表される含水酸基アミド化合物として具体的には、例えば、エチレンビス−１２−ヒドロキシステアリン酸アミド、ヘキサメチレンビス−１２−ヒドロキシステアリン酸アミド、ブチレンビス−１２−ヒドロキシステアリン酸アミド、メチレンビス−１２−ヒドロキシステアリン酸アミド、Ｎ−１２−ヒドロキシステアリルステアリン酸アミド、Ｎ−１２−ヒドロキシステアリルオレイン酸アミド、メチロールステアリン酸アミド、メチロールベヘニン酸アミド、２−アセトアミドエタノール等が挙げられる。これらの中でもエチレンビス−１２−ヒドロキシステアリン酸アミド、ヘキサメチレンビス−１２−ヒドロキシステアリン酸アミド、ブチレンビス−１２−ヒドロキシステアリン酸アミド、Ｎ−１２−ヒドロキシステアリルステアリン酸アミド、メチロールステアリン酸アミドが好ましい。
【００５４】
本発明にかかる上記含水酸基アミド化合物は、分子量が１，０００以下であることが好ましく、１００〜９００であることがより好ましい。分子量が１，０００を超えると、重合開始剤としての機能を発揮しにくくなる傾向がある。
【００５５】
また、上記含水酸基アミド化合物は、重合時の扱いやすさや重合開始剤としての機能の発揮しやすさの観点から、融点が０〜２００℃であることが好ましく、２０〜１８０℃であることがより好ましい。
【００５６】
更に、上記含水酸基アミド化合物の配合量は、上記重合性単量体の配合量を１００重量部として０．０１〜１０重量部であることが好ましく、０．１〜１重量部であることがより好ましい。含水酸基アミド化合物の配合量が１０重量部を超えると、得られるポリ乳酸系化合物の分子量が低下し、強度や弾性率等の機械的特性が不十分となる傾向があり、０．０１重量部未満であると、結晶化速度の向上が不十分となる傾向がある。
【００５７】
（ポリ乳酸系化合物の製造方法）
本発明のポリ乳酸系化合物の製造方法は、水酸基とアミド結合とを有する含水酸基アミド化合物からなる重合開始剤と、Ｄ−ラクチド、Ｌ−ラクチド及びｍｅｓｏ−ラクチドからなる群から選択される少なくとも一種の重合性単量体と、重合触媒と、を混合し、前記重合性単量体を開環重合させることを特徴とする方法である。
【００５８】
このような製造方法によって、上述したような本発明のポリ乳酸系化合物を効率的且つ確実に製造することができる。
【００５９】
本発明のポリ乳酸系化合物の製造方法に係る含水酸基アミド化合物及び重合性単量体は、本発明のポリ乳酸系化合物において説明した含水酸基アミド化合物及び重合性単量体と同様のものであり、また、これらの配合量についても本発明のポリ乳酸系化合物において説明した配合量と同様である。
【００６０】
上記重合触媒としては、従来公知の重合触媒を使用することができ、例えば、オクチル酸スズ、塩化スズ、塩化亜鉛、酸化鉛、塩化チタン、アルコキシチタン、酸化ゲルマニウム、酸化ジルコニウム等を使用することができる。上記重合触媒の配合量としては、上記重合性単量体１００重量部に対して０．００１〜１重量部であることが好ましい。
【００６１】
本発明のポリ乳酸系化合物の製造方法における開環重合工程の諸条件は特に制限されないが、例えば、上記各成分をスクリューを備える二軸押出機や撹拌機能を備えるガラス容器等によって混合し、１００〜２００℃の温度で１０分間〜１００時間反応させることによって行うことができる。
【００６２】
なお、上記重合性単量体の開環重合は、上記重合開始剤の水酸基を反応点として重合が開始するため、上記重合開始剤がアミド結合を有していることにより、共有結合によってポリ乳酸にアミド結合が導入された本発明のポリ乳酸系化合物を効率的且つ確実に得ることができる。
【００６３】
（ポリ乳酸系化合物複合材料）
本発明のポリ乳酸系化合物複合材料は、上述のような本発明のポリ乳酸系化合物とタルクとを少なくとも含有することを特徴とするものである。
【００６４】
上記タルクは、耐熱性に優れ化学的に安定な鉱物であり、その組成は特に制限されないが、本発明のポリ乳酸系化合物複合材料中にできるだけ分散させるために、その平均粒径は小さいほど好ましい。具体的な平均粒径としては、３０μｍ以下であることが好ましく、１５μｍ以下であることがより好ましく、７μｍ以下であることが更に好ましい。また、このようなタルクは、樹脂との接着性を向上させるために、表面処理を施していてもよい。このようなタルクは、市販されており、日本タルク、富士タルク工業等から販売されているものがある。
【００６５】
上記タルクの含有量は、本発明のポリ乳酸系化合物複合材料中において、０．１〜４０重量％であることが好ましく、０．１〜３０重量％であることがより好ましく、０．１〜２０重量％であることが更に好ましく、０．５〜２０重量％であることが最も好ましい。タルクの含有量が０．１重量％未満であると、結晶化速度の向上が不十分となる傾向があり、４０重量％を超えると、ポリ乳酸系化合物が脆化し、衝撃強度が低下する傾向がある。
【００６６】
上記本発明のポリ乳酸系化合物複合材料においては、成形性を向上させるために、アミド結合を有するアミド化合物や層状粘土鉱物を更に含んでいてもよい。ここで、上記アミド化合物を添加した場合には、通常、成形品において該アミド化合物のブリードアウトが発生しやすくなるが、本発明のポリ乳酸系化合物複合材料においては、ポリ乳酸系化合物中のアミド結合とアミド化合物中のアミド結合とが相互作用することによって、ブリードアウトの発生が抑制される。
【００６７】
このようなアミド化合物としては、脂肪族モノカルボン酸アミド、Ｎ−置換脂肪族モノカルボン酸アミド、脂肪族ビスカルボン酸アミド、Ｎ−置換脂肪族カルボン酸ビスアミド、Ｎ−置換尿素類等の脂肪族カルボン酸アミドや、芳香族カルボン酸アミド、あるいは水酸基を更に有するヒドロキシアミド等が挙げられ、これらの化合物が有するアミド結合の数は１でも２以上でもよい。これらの中でも、ビスアミドは結晶化速度を向上させる効果がある点で好ましく、また、ヒドロキシアミドはポリ乳酸中での安定性に優れ、耐熱性を高める効果がある点で好ましい。更に、ビスヒドロキシアミドは、ビスアミド及びヒドロキシアミドを用いた場合に得られるそれぞれの効果を同時に得ることができる点で特に好ましい。
【００６８】
このようなアミド化合物として具体的には、ラウリン酸アミド、パルミチン酸アミド、オレイン酸アミド、ステアリン酸アミド、エルカ酸アミド、ベヘニン酸アミド、リシノール酸アミド、ヒドロキシステアリン酸アミド、乳酸アミド、Ｎ−オレイルパルミチン酸アミド、Ｎ−オレイルオレイン酸アミド、Ｎ−オレイルステアリン酸アミド、Ｎ−ステアリルオレイン酸アミド、Ｎ−ステアリルステアリン酸アミド、Ｎ−ステアリルエルカ酸アミド、Ｎ−１２−ヒドロキシステアリルステアリン酸アミド、Ｎ−１２−ヒドロキシステアリルオレイン酸アミド、メチロールステアリン酸アミド、メチロールベヘニン酸アミド、２−アセトアミドエタノール、メチレンビスステアリン酸アミド、エチレンビスラウリン酸アミド、エチレンビスカプリン酸アミド、エチレンビスオレイン酸アミド、エチレンビスステアリン酸アミド、エチレンビスエルカ酸アミド、エチレンビスベヘニン酸アミド、エチレンビスイソステアリン酸アミド、メチレンビス−１２−ヒドロキシステアリン酸アミド、ヘキサメチレンビス−１２−ヒドロキシステアリン酸アミド、エチレンビス−１２−ヒドロキシステアリン酸アミド、ブチレンビス−１２−ヒドロキシステアリン酸アミド、ブチレンビスステアリン酸アミド、ヘキサメチレンビスヒドロキシステアリン酸アミド、ヘキサメチレンビスベヘニン酸アミド、ｍ−キシリレンビス−１２−ヒドロキシステアリン酸アミド、Ｎ，Ｎ’−ジオレイルセバシン酸アミド、Ｎ，Ｎ’−ジオレイルアジピン酸アミド、Ｎ，Ｎ’−ジステアリルアジピン酸アミド、Ｎ，Ｎ’−ジステアリルセバシン酸アミド、Ｎ，Ｎ’−ジステアリルイソフタル酸アミド、Ｎ，Ｎ’−ジステアリルテレフタル酸アミド、ステアリン酸モノエタノールアミド、ステアリン酸ジエタノールアミド、オレイン酸モノエタノールアミド、オレイン酸ジエタノールアミド、ポリオキシエチレンステアリン酸アミド、ポリオキシエチレンオレイン酸アミド、Ｎ−ブチル−Ｎ’−ステアリル尿素、Ｎ−プロピル−Ｎ’−ステアリル尿素、Ｎ−ステアリル−Ｎ’−ステアリル尿素、Ｎ−フェニル−Ｎ’−ステアリル尿素、キシレンビスステアリル尿素、トルイレンビスステアリル尿素、ヘキサメチレンビスステアリル尿素、ジフェニルメタンビスステアリル尿素、ジフェニルメタンビスラウリル尿素等が挙げられる。これらの中でも、乳酸アミド、エチレンビス−１２−ヒドロキシステアリン酸アミド、メチレンビス−１２−ヒドロキシステアリン酸アミド、ヘキサメチレンビス−１２−ヒドロキシステアリン酸アミド、ブチレンビス−１２−ヒドロキシステアリン酸アミド、Ｎ−１２−ヒドロキシステアリルステアリン酸アミド、Ｎ−１２−ヒドロキシステアリルオレイン酸アミド、ｍ−キシリレンビス−１２−ヒドロキシステアリン酸アミド、メチロールステアリン酸アミド、メチロールベヘニン酸アミド、２−アセトアミドエタノール、ステアリン酸モノエタノールアミド、ステアリン酸ジエタノールアミド、オレイン酸モノエタノールアミド、オレイン酸ジエタノールアミド、ポリオキシエチレンステアリン酸アミド、ポリオキシエチレンオレイン酸アミドが好ましい。
【００６９】
また、上記アミド化合物の分子量は、１，０００以下であることが好ましく、１００〜９００であることがより好ましい。分子量が１，０００を超えると、ポリ乳酸との相溶性が低下して、分散性が低下したり成形体からブリードアウトしたりする傾向がある。
【００７０】
また、上記アミド化合物の融点は、２０〜２３０℃であることが好ましい。融点が２０℃未満であると、成形体からブリードアウトして成形体の外観が損なわれる傾向があり、２３０℃を超えると、一般的な成形加工条件では溶融させにくいため、成形加工性が低下する傾向がある。
【００７１】
上記アミド化合物の含有量は、本発明のポリ乳酸系化合物複合材料中において、２重量％以下であることが好ましい。アミド化合物の含有量が２重量％を超えると、可塑剤的作用が過剰に強く発現するようになるため、剛性が低下する傾向がある。
【００７２】
また、上記層状粘土鉱物としては特に制限されないが、有機オニウム塩で有機化されたものであることが好ましい。このような有機化された層状粘土鉱物は、一般的な層状粘土鉱物を有機化して用いることができるが、市販品として、Ｓｏｕｔｈｅｒｎ  Ｃｌａｙ  Ｐｒｏｄｕｃｔｓ、コープケミカル株式会社等から販売されているものがある。
【００７３】
上記一般的な層状粘土鉱物としては特に制限されないが、例えば、モンモリロナイト、バイデライト、サポナイト、ヘクトライト等のスメクタイト族；カオリナイト、ハロサイト等のカオリナイト族；ジオクタヘドラルバーミキュライト、トリオクタヘドラルバーミキュライト等のバーミキュライト族；テニオライト、テトラシリシックマイカ、マスコバイト、イライト、セリサイト、フロゴバイト、バイオタイト等のマイカ等が挙げられる。これらの層状粘土鉱物は、天然鉱物であってもよく、水熱合成、溶融法、固相法等による合成鉱物であってもよい。また、本発明では、上記の層状粘土鉱物のうちの１種を単独で用いてもよく、２種以上を組み合わせて用いてもよい。また、層状粘土鉱物の陽イオン交換容量は３０〜３００ｍｅｑ／１００ｇであることが好ましい。
【００７４】
ここで、上記有機化とは、有機物を層状粘土鉱物の層間及び／又は表面に物理的、化学的方法（好ましくは化学的方法）により吸着及び／又は結合させることを意味する。このような有機化には、有機オニウム塩が用いられる。この有機オニウム塩は、層状粘土鉱物を有機化してその層間距離を広げるものであり、これにより本発明のポリ乳酸系化合物複合材料中の各成分の分散均一性を高めることができる。
【００７５】
このような有機オニウム塩としては、具体的には、有機アンモニウム塩、有機ホスホニウム塩、有機ピリジニウム塩、有機スルホニウム塩等が挙げられる。
【００７６】
また、上記有機化において、水酸基を有する有機オニウム塩と水酸基を有さない有機オニウム塩とを併用することも可能であるが、この場合、水酸基を有する有機オニウム塩の配合割合は、有機オニウム塩全量を基準として５ｍｏｌ％以上であることが好ましく、１０ｍｏｌ％以上であることがより好ましく、１５ｍｏｌ％以上であることが更に好ましい。水酸基を有する有機オニウム塩の配合割合が５ｍｏｌ％未満であると、ポリ乳酸系化合物との親和性が不十分となり、これらが層状化合物の層間に安定的に保持されにくくなる傾向がある。
【００７７】
また、有機オニウム塩の含有量は、層状粘土鉱物１００重量部に対して１０〜１５０重量部であることが好ましく、２０〜１００重量部であることがより好ましい。有機オニウム塩の含有量が前記１０重量部未満であると、層状粘土鉱物の層間距離が十分に広げられず、ポリ乳酸系化合物複合材料中の各成分の分散均一性が低下する傾向があり、１５０重量部を超えると、物理吸着によって導入される有機オニウム塩の量が増加してポリ乳酸系化合物複合材料の物性が損なわれる（例えば脆化する）傾向がある。
【００７８】
また、有機オニウム塩で有機化された層状粘土鉱物の層間距離は、各層の重心間の平均距離を基準として２．９ｎｍ以上であることが好ましく、１０ｎｍ以上であることがより好ましい。層状化合物の層間距離が２．９ｎｍ未満であると、ポリ乳酸系化合物複合材料中の各成分の分散均一性が低下し、結晶化促進効果が低下する傾向がある。
【００７９】
上記有機化された層状粘土鉱物の含有量は、本発明のポリ乳酸系化合物複合材料中において、５重量％以下であることが好ましい。層状粘土鉱物の含有量が５重量％を超える場合には、ポリ乳酸系化合物が脆化し、衝撃強度が低下する傾向がある。
【００８０】
また、本発明のポリ乳酸系化合物複合材料は、アミド結合を有さない一般的なポリ乳酸を含んでいてもよい。
【００８１】
上記アミド結合を有さないポリ乳酸の重量平均分子量は特に制限されないが、５，０００以上であることが好ましく、５０，０００以上であることが好ましく、１００，０００以上であることが更に好ましい。重量平均分子量が５，０００未満であると、ポリ乳酸系化合物複合材料の強度、弾性率等の機械物性が不十分となる傾向がある。また、上記アミド結合を有さないポリ乳酸の重量平均分子量は、成形時の流動性の点から４００，０００以下であることが好ましい。
【００８２】
このようなアミド結合を有さないポリ乳酸の含有量は、本発明のポリ乳酸系化合物複合材料中において、８０重量％以下であることが好ましい。アミド結合を有さないポリ乳酸の含有量が８０重量％を超えると、優れた結晶化速度と、ブリードアウトによる汚れやペレット同士のスリップの発生を防止する効果とが十分に得られない傾向がある。
【００８３】
また、本発明のポリ乳酸系化合物複合材料は、その特性を損なわない限りにおいて、本発明のポリ乳酸系化合物及びアミド結合を有さないポリ乳酸以外の他のポリマーを含んでいてもよく、このようなポリマーとしては、例えば、ポリカプロラクトン、ポリブチレンサクシネート、ポリエチレングリコール等が挙げられる。
【００８４】
このような他のポリマーの含有量は、本発明のポリ乳酸系化合物複合材料中において、３０重量％以下であることが好ましい。他のポリマーの含有量が３０重量％を超えると、優れた結晶化速度と、ブリードアウトによる汚れやペレット同士のスリップの発生を防止する効果とが十分に得られない傾向がある。
【００８５】
更に、本発明のポリ乳酸系化合物複合材料は、その特性を損なわない限りにおいて、充填剤、可塑剤、顔料、安定剤、帯電防止剤、紫外線吸収剤、酸化防止剤、難燃剤、離型剤、滑剤、染料、抗菌剤、末端封止剤等の添加剤を更に添加してもよい。このような添加剤の含有量は、本発明のポリ乳酸系化合物複合材料中において、２０重量％以下であることが好ましい。
【００８６】
次に、本発明のポリ乳酸系化合物複合材料の製造方法について説明する。
【００８７】
このようなポリ乳酸系化合物複合材料の第１の製造方法は、本発明のポリ乳酸系化合物とタルクと必要に応じて添加される他の成分とを溶融混練する溶融混練工程を含むものである。上記溶融混練工程によって、ポリ乳酸系化合物とタルクと必要に応じて添加される他の成分とが均一に混合されるため、耐熱性、成形性及び離型性に優れた本発明のポリ乳酸複合材料を効率的且つ確実に得ることができる。
【００８８】
なお、上記溶融混練工程における温度は特に制限されないが、１５０〜２５０℃であることが好ましい。温度が１５０℃未満であると、ポリ乳酸系化合物の溶融が不十分となり、タルクや必要に応じて添加される他の成分とがポリ乳酸中に均一に分散しにくくなる傾向がある。また、温度が２５０℃を超えると、ポリ乳酸系化合物の分子量が低下してポリ乳酸系化合物複合材料の物性が損なわれる（例えば脆化する）傾向がある。
【００８９】
また、溶融混練工程の際には、本出願人により特許第３２８４５５２号公報に開示されている方法に準じて行うことが好ましい。すなわち、高樹脂換算圧力、高総せん断量、高せん断エネルギーを加えることが可能なスクリューを備える二軸混練機を用い、樹脂換算圧力の平均値が５×１０４Ｐａ以上、最大値が１×１０５Ｐａ、総せん断量が１０５〜１０７、総せん断エネルギーが１０１０〜１０１４Ｐａの条件下で、ポリ乳酸系化合物と、タルクと、必要に応じて添加される他の成分とを溶融混練することによって、これらの分散均一性を十分に高めることができる。
【００９０】
また、ポリ乳酸系化合物複合材料の第２の製造方法は、Ｌ−ラクチド、Ｄ−ラクチド及びｍｅｓｏ−ラクチドからなる群から選択される少なくとも一種の重合性単量体、水酸基とアミド結合とを有する含水酸基アミド化合物、重合触媒、タルク及び必要に応じて添加される他の成分を混合し、上記重合性単量体を開環重合させてポリ乳酸系化合物を生成させる重合工程を含むものである。これにより、生成したポリ乳酸系化合物中に、タルクと必要に応じて添加される他の成分とが均一に分散するので、耐熱性、成形性及び離型性に優れた本発明のポリ乳酸系化合物複合材料を効率的且つ確実に得ることができる。また、重合工程における反応温度は１００〜２００℃であることが好ましい。なお、必要に応じて添加される他の成分は溶融混練工程において、更に加えることもできる。このときの溶融混練工程は、上記第１の製造方法における溶融混練工程と同様にして行うことができる。
【００９１】
（成形体）
本発明の成形体は、上記本発明のポリ乳酸系化合物複合材料を成形してなるものである。
【００９２】
本発明の成形体の形状、厚み等は特に制限されず、射出成形品、押出成形品、圧縮成形品、ブロー成形品、シート、フィルム、糸、ファブリック等のいずれでもよい。より具体的には、バンパー、ラジエーターグリル、サイドモール、ガーニッシュ、ホイールカバー、エアロパーツ、インストルメントパネル、ドアトリム、シートファブリック、ドアハンドル、フロアマット等の自動車部品、家電製品のハウジング、製品包装用フィルム、防水シート、各種容器、ボトル等が挙げられる。また、本発明の成形体をシートとして使用する場合には、紙又は他のポリマーシートと積層し、多層構造の積層体として使用してもよい。なお、本発明のポリ乳酸系化合物複合材料は、結晶化速度が速く、成形性に優れ、ブリードアウトの発生が十分に防止されていることから、その成形体は、耐熱性、信頼性が要求される電化製品、弁当容器、自動車用材料としても好ましく使用可能である。
【００９３】
また、本発明の成形体を製造するに際し、その成形方法は特に制限されず、射出成形、押出成形、ブロー成形、インフレーション成形、異形押出成形、射出ブロー成形、真空圧空成形、紡糸等のいずれにも好適に使用することができる。また、成形時に樹脂材料の溶融物を金型内に充填し、金型内でそのまま結晶化させる方法（金型内結晶化法）の場合、従来の樹脂材料では生産性や操作性が悪く、更には結晶化が不十分となって目的の成形体が得られないことがあるが、本発明のポリ乳酸系化合物複合材料を用いることによって成形体の製造を効率よく且つ確実に行うことができる。
【００９４】
【実施例】
以下、実施例及び比較例に基づいて本発明をより具体的に説明するが、本発明は以下の実施例に限定されるものではない。
【００９５】
（ポリ乳酸系化合物の作製）
［実施例１］
Ｌ−ラクチド１００重量部と、重合開始剤としてのエチレンビス−１２−ヒドロキシステアリン酸アミド（Ａ１）０．５重量部と、重合触媒としてのオクチル酸スズ０．１重量部とをドライブレンドしたものを、スクリューを備える二軸押出機（テクノベル社製、二軸押出機ＫＺＷ１５−６０ＭＧ）に供給し、上記二軸押出機内において１９０℃で１５分間重合を行った。次いで、上記二軸押出機を用いてスクリュー回転数１２０ｒｐｍ、樹脂温度２００℃、樹脂供給速度３ｋｇ／ｈで孔径２ｍｍのノズルよりストランド状に押し出した後、水で急冷し、ストランドカッターで切断してペレットとすることで本発明のポリ乳酸系化合物（Ｐ１）を得た。得られたポリ乳酸系化合物の分子量をゲルパーミエーションクロマトグラフィー（ＧＰＣ）により測定し、標準ポリスチレンの検量線を使用して換算したところ、重量平均分子量（Ｍｗ）は１２０，０００であり、数平均分子量（Ｍｎ）は４８，０００であり、分子量分布（Ｍｗ／Ｍｎ）は２．５０であった。なお、分子量の測定は昭和電工社製のＧＰＣ装置（Ｓｈｏｄｅｘ  ＧＰＣ−１０１）を用いて行った。
【００９６】
［実施例２］
エチレンビス−１２−ヒドロキシステアリン酸アミド（Ａ１）の配合量を１重量部とした以外は実施例１と同様にして、本発明のポリ乳酸系化合物（Ｐ２）を得た。得られたポリ乳酸系化合物の重量平均分子量（Ｍｗ）は８５，０００であり、数平均分子量（Ｍｎ）は４３，０００であり、分子量分布（Ｍｗ／Ｍｎ）は１．９８であった。
【００９７】
［実施例３］
エチレンビス−１２−ヒドロキシステアリン酸アミド（Ａ１）の配合量を５重量部とした以外は実施例１と同様にして、本発明のポリ乳酸系化合物（Ｐ３）を得た。得られたポリ乳酸系化合物の重量平均分子量（Ｍｗ）は２７，０００であり、数平均分子量（Ｍｎ）は１７，０００であり、分子量分布（Ｍｗ／Ｍｎ）は１．５９であった。
【００９８】
［実施例４］
エチレンビス−１２−ヒドロキシステアリン酸アミド（Ａ１）０．５重量部に代えてヘキサメチレンビス−１２−ヒドロキシステアリン酸アミド（Ａ２）０．５重量部を用いた以外は実施例１と同様にして、本発明のポリ乳酸系化合物（Ｐ４）を得た。得られたポリ乳酸系化合物の重量平均分子量（Ｍｗ）は１１７，０００であり、数平均分子量（Ｍｎ）は４７，０００であり、分子量分布（Ｍｗ／Ｍｎ）は２．４９であった。
【００９９】
［実施例５］
エチレンビス−１２−ヒドロキシステアリン酸アミド（Ａ１）０．５重量部に代えてブチレンビス−１２−ヒドロキシステアリン酸アミド（Ａ３）０．５重量部を用いた以外は実施例１と同様にして、本発明のポリ乳酸系化合物（Ｐ５）を得た。得られたポリ乳酸系化合物の重量平均分子量（Ｍｗ）は１２３，０００であり、数平均分子量（Ｍｎ）は４９，０００であり、分子量分布（Ｍｗ／Ｍｎ）は２．５１であった。
【０１００】
［実施例６］
エチレンビス−１２−ヒドロキシステアリン酸アミド（Ａ１）０．５重量部に代えてＮ−１２−ヒドロキシステアリルステアリン酸アミド（Ａ４）０．５重量部を用いた以外は実施例１と同様にして、本発明のポリ乳酸系化合物（Ｐ６）を得た。得られたポリ乳酸系化合物の重量平均分子量（Ｍｗ）は１３４，０００であり、数平均分子量（Ｍｎ）は５３，３００であり、分子量分布（Ｍｗ／Ｍｎ）は２．５１であった。
【０１０１】
［実施例７］
エチレンビス−１２−ヒドロキシステアリン酸アミド（Ａ１）０．５重量部に代えてメチロールステアリン酸アミド（Ａ５）０．５重量部を用いた以外は実施例１と同様にして、本発明のポリ乳酸系化合物（Ｐ７）を得た。得られたポリ乳酸系化合物の重量平均分子量（Ｍｗ）は１２２，０００であり、数平均分子量（Ｍｎ）は４５，９００であり、分子量分布（Ｍｗ／Ｍｎ）は２．６６であった。
【０１０２】
［比較例１］
エチレンビス−１２−ヒドロキシステアリン酸アミド０．５重量部に代えてドデシルアルコール０．１重量部を用いた以外は実施例１と同様にして、ポリ乳酸系化合物（Ｐ８）を得た。得られたポリ乳酸系化合物の重量平均分子量（Ｍｗ）は１４８，０００であり、数平均分子量（Ｍｎ）は６７，０００であり、分子量分布（Ｍｗ／Ｍｎ）は２．２１であった。
【０１０３】
（ポリ乳酸部位とアミド化合物部位とが結合していることの確認）
本発明で得られるポリ乳酸系化合物はアミド結合がアルキレン基を介してポリ乳酸部位の末端又は鎖中に導入されている。これを示すデータとして、含水酸基アミド化合物の配合量が増えるほど、得られるポリ乳酸系化合物の分子量が低下することが挙げられる。実施例１〜３で得られたポリ乳酸系化合物（Ｐ１〜Ｐ３）の分子量を比較した場合、含水酸基アミド化合物の配合量が増えるにつれてポリ乳酸系化合物の重量平均分子量及び数平均分子量が低下しており、このことから本発明で得られたポリ乳酸系化合物においてアミド化合物部位とポリ乳酸部位とが結合していることが確認された。
【０１０４】
また、本発明のポリ乳酸系化合物においてアミド化合物部位とポリ乳酸部位とが結合していることを更に裏付けるデータを図１に示した。図１は、モノマー仕込みモル数／開始剤仕込みモル数（［モノマー］０／［開始剤］０）と得られるポリマーの重量平均分子量との関係を、理論値及び実際の測定値によって示したグラフである。なお、モノマーとしてＬ−ラクチドを、開始剤としてエチレンビス−１２−ヒドロキシステアリン酸アミド（Ａ１）をそれぞれ使用した。また、理論値はモノマー仕込みモル数／開始剤仕込みモル数の値にＬ−ラクチドの分子量（１４４．１３）を乗じ、開始剤の分子量（６２５）を足し合わせることで求めた。このグラフから明らかなように、モノマーに対する含水酸基アミド化合物の量が増加するにつれて、得られるポリ乳酸系化合物の重量平均分子量が小さくなっている。また、測定値と理論値の値はほぼ一致しており、このことから、本発明のポリ乳酸系化合物においてアミド化合物部位とポリ乳酸部位とが結合していることが確認された。
【０１０５】
（ポリ乳酸系化合物複合材料の作製）
［実施例８］
実施例１で得られたポリ乳酸系化合物（Ｐ１）をあらかじめ予備乾燥したもの１００重量部に対し、タルク（Ｍｉｃｒｏ  Ａｃｅ  Ｐ−６、平均粒径：４μｍ、日本タルク社製）１重量部を添加した混合物を、スクリューを備える二軸押出機を用い、スクリュー回転数３００ｒｐｍ、樹脂温度２００℃、樹脂供給速度５ｋｇ／ｈで溶融混練した。次いで、孔径２ｍｍのノズルよりストランド状に押し出した後、水で急冷し、ストランドカッターで切断してペレットとした。その後、得られたペレットを乾燥して本発明のポリ乳酸系化合物複合材料を得た。
【０１０６】
［実施例９〜１２及び比較例２〜７］
ポリ乳酸系化合物（Ｐ１）に代えて表１に示すポリ乳酸系化合物（Ｐ４〜Ｐ８）を用い、更に比較例３〜７においてはポリ乳酸系化合物Ｐ８を用い、タルク以外の添加物として表１に示す含水酸基アミド化合物（Ａ１〜Ａ５）０．５重量部を添加した以外は実施例８と同様にして、ポリ乳酸系化合物複合材料を得た。
【０１０７】
（スリップ性評価試験）
実施例８〜１２及び比較例２〜７で得られたポリ乳酸系化合物複合材料のペレットを用い、射出成形機（日精樹脂工業社製、ＰＳ４０Ｅ２ＡＳＥ及びＦＳ７５型）によって、金型温度１００℃、冷却時間１２０秒の条件で角柱状試験片（８０ｍｍ×１０ｍｍ×４ｍｍ）を射出成形した。この成形時のペレット同士のスリップ性を試験者が以下の基準により評価した。その結果を表１に示す。
スリップ性評価：
○：射出成形機のスクリューによるペレットの移送が容易であり、ペレット同士のスリップの発生が認められない；
×：射出成形機のスクリューによるペレットの移送が困難であり、ペレット同士のスリップの発生が認められる。
【０１０８】
（ブリードアウト性評価試験）
スリップ性評価試験で得られた角柱状試験片を真空下、１２０℃で１０時間放置した時のブリードアウト性を試験者が以下の基準により評価した。その結果を表１に示す。
ブリードアウト性評価：
○：試験片表面に汚れの発生が認められない；
×：試験片表面に汚れの発生が認められる。
【０１０９】
（結晶化速度性評価試験）
実施例８〜１２及び比較例２〜７で得られたポリ乳酸系化合物複合材料のペレットについて、パーキンエルマー社製、ＤＳＣ−７を用いて示差走査熱量分析（ＤＳＣ）を行い、溶融状態（２００℃）から３０℃まで２０℃／分で降温した際に観測される結晶化ピーク温度（Ｔｃ）を測定した。その結果を表１に示す。なお、結晶化ピーク温度（Ｔｃ）が高いほどポリ乳酸系化合物複合材料の結晶化速度が速いことを意味する。
【０１１０】
【表１】
2004285121.tif 000016
【０１１１】
以上の結果から明らかなように、本発明のポリ乳酸系化合物を用いたポリ乳酸系化合物複合材料（実施例８〜１２）は、優れた結晶化速度を有するとともに、ブリードアウトによる汚れ及びペレット同士のスリップの発生を十分に防止することができることが確認された。
【０１１２】
【発明の効果】
以上説明したように、本発明によれば、結晶化速度が十分に速く、ブリードアウトによる汚れやペレット同士のスリップの発生が十分に防止されたポリ乳酸系化合物を得ることができる。また、本発明のポリ乳酸系化合物を用いることによって、耐熱性や信頼性が要求される電化製品、弁当容器、自動車用材料等に有用なポリ乳酸系化合物複合材料及び成形体を得ることができる。更に、本発明の製造方法によれば、このような本発明のポリ乳酸系化合物を効率的且つ確実に得ることができる。
【図面の簡単な説明】
【図１】モノマー仕込みモル数／開始剤仕込みモル数と得られたポリマーの重量平均分子量との関係を示したグラフである。
【図１】
2004285121.tif 000033